한편 , 급 냉 제강 환원 슬래그 분말 을 재 활용 한 종래 기술 로 는 한국 등록 특허 10 - 1460628 ( 등록 일자 2014 년 11 월 05 일 ) 에 급 냉 제강 환원 슬래그 분말 50 ~ 70 중량 %, 탄산 나트륨 10 ~ 25 중량 %, 석고 1 ~ 10 중량 %, 소석회 5 ~ 10 중량 %, 알루 민산 나트륨 1 ~ 5 중량 %, 증 점제 01 ~ 05 중량 % 를 포함 하 여 구성 되 되 , 상기 급 냉 제강 환원 슬래그 분말 은 철 제련 중 에 발생 되 는 부산물 중 전기 로 용융 환원 슬래그 에 물 과 의 접촉 없이 고압 , 고속 가스 를 5 ~ 60 초간 분사 , 비산 시켜 1 , 300 ~ 1 , 600 ℃ 의 상기 용융 환원 슬래그 를 40 ~ 90 ℃ 로 급 냉하 여 3 , 000 ~ 12 , 000 ㎠/ g 의 분말도 로 분쇄 한 것 으로 , 그 조성 성분 이 CaO 40 ~ 60 질량 %, Al 2 O 3 15 ~ 35 질량 %, SiO 2 10 ~ 30 질량 % 를 함유 하 며 , 급 결성 에 의하 여 1 ~ 2 분 내 에 초 결 상태 가 되 고 10 분 내 에 종결 상태 가 되 어 조기 강도 를 발현 하 는 것 을 특징 으로 하 는 급 냉 제강 환원 슬래그 를 포함 하 는 숏 크 리트 용 급결제 조성물 이 공지 된 바 와 같이 , 상기 급 냉 제강 환원 슬래그 분말 은 속경 성 시멘트 로 이미 상용 화 되 고 있 으나 . 상기 급 냉 제강 환원 슬래그 분말 에 전기 로 제강 분진 을 혼합 사용 한 기술 은 국내외 에서 개발 된 바 없 다 .